СПОСОБ ПОЛУЧЕНИЯ ШТАМПА НА ОСНОВЕ ПОЛИОРГАНОСИЛОКСАНОВ, ШТАМП НА ОСНОВЕ ПОЛИОРГАНОСИЛОКСАНОВ, ПРИМЕНЕНИЕ ЕГО ДЛЯ ПРОЦЕССА ПЕЧАТИ И СПОСОБ ВПЕЧАТЫВАНИЯ С ЕГО ИСПОЛЬЗОВАНИЕМ

1. Способ получения штампа (500) на основе полиорганосилоксанов, включающий:
получение шаблона (50), включающего переносящую рисунок поверхность (52);
формирование первого слоя (100) из первой отверждаемой композиции на переносящей рисунок поверхности так, что первый слой включает рельефный узор переносимого рисунка, причем первая отверждаемая композиция содержит реакционноспособный разветвленный полиорганосилоксан, первый реакционноспособный линейный полиорганосилоксан, и катализатор с первой концентрацией для катализирования сшивания реакционноспособного разветвленного и первого реакционноспособного линейного полиорганосилоксанов, причем первый слой имеет первую толщину;
частичное отверждение первого слоя;
осаждение второго слоя (200) из второй отверждаемой композиции на частично отвержденный первый слой, причем вторая отверждаемая композиция содержит катализатор со второй концентрацией, второй реакционноспособный линейный полиорганосилоксан для формирования сшитого второго слоя и для приклеивания второго слоя к первому слою сшиванием реакционноспособных полиорганосилоксанов частично отвержденного первого слоя, причем второй слой имеет вторую толщину; причем вторую толщину выбирают меньшей, чем первая толщина, и/или вторую концентрацию выбирают равной или большей, чем первая концентрация;
совместное отверждение частично отвержденного первого слоя и второго слоя с образованием отвержденного первого слоя, имеющего первый модуль Юнга, наклеенного на отвержденный второй слой, имеющий второй модуль Юнга;
осаждение третьего слоя (300) из третьей отверждаемой композиции на второй слой, причем третья отверждаемая композиция содержит третий реакционноспособный полиорганосилоксан для формирования сшитого третьего слоя и для наклеивания третьего слоя на отвержденный второй слой сшиванием со вторым реакционноспособным линейным полиорганосилоксаном; и
отверждение третьего слоя с образованием отвержденного третьего слоя, наклеенного на отвержденный второй слой.
2. Способ по п. 1, в котором первая толщина составляет величину в диапазоне 5-70 мкм, и первый модуль Юнга составляет величину в диапазоне от 30 до 100 МПа.
3. Способ по п. 1 или 2, в котором вторую толщину выбирают меньшей, чем первая толщина, и/или в котором вторая концентрацую выбирают равной или большей, чем первая концентрация.
4. Способ по любому из пп. 1-3, в котором реакционноспособный разветвленный полиорганосилоксан включает функционализированный винильными группами разветвленный полиорганосилоксан, функционализированный атомами водорода разветвленный полиорганосилоксан, или смесь их обоих; и первый реакционноспособный линейный полиорганосилоксан и второй реакционноспособный линейный полиорганосилоксан в каждом случае содержит смесь функционализированного винильными группами линейного полиорганосилоксана и функционализированного атомами водорода линейного полиорганосилоксана; и катализатор содержит катализатор гидросилилирования.
5. Способ по п. 4, в котором катализатор гидросилилирования содержит платину; и первая и вторая отверждаемые композиции дополнительно содержат регулятор катализатора, включающий циклический функционализированный винильными группами полиорганосилоксан, в котором необязательно регулятор катализатора включает циклический полиорганосилоксан согласно Формуле 1, Формуле 2, или их смеси.
Формула 1
Формула 2
6. Способ по п. 5, в котором вторая отверждаемая композиция содержит регулятор катализатора с концентрацией, которая является равной или меньшей, чем концентрация первой отверждаемой композиции.
7. Способ по любому из пп. 1-6, в котором реакционноспособный разветвленный полиорганосилоксан содержит Т-разветвленный полиорганосилоксан, Q-разветвленный полиорганосилоксан, или их смесь, в которой необязательно реакционноспособный разветвленный полиорганосилоксан включает полиорганосилоксан согласно Формуле 3, Формуле 4, или их смесь;
Формула 3
Формула 4
в которой m составляет величину в диапазоне от 3 до 13.
8. Способ по любому из пп. 1-7, в котором второй реакционноспособный линейный полиорганосилоксан содержит линейный полиорганосилоксан, включающий концевые винильные группы, в котором необязательно дополнительный реакционноспособный линейный полиорганосилоксан содержит полиорганосилоксан согласно Формуле 5:
Формула 5
в которой n варьирует от 4 до 1000.
9. Способ по любому из пп. 1-8, в котором вторая отверждаемая композиция имеет более низкую вязкость, чем первая отверждаемая композиция; причем, необязательно, вторая отверждаемая композиция дополнительно включает летучий разбавитель для снижения вязкости второй отверждаемой композиции, и который может быть испарен во время осаждения второй отверждаемой композиции и/или во время совместного отверждения.
10. Способ по любому из пп. 1-9, в котором третий реакционноспособный полиорганосилоксан дополнительно содержит смесь, включающую дополнительный функционализированный винильными группами линейный полиорганосилоксан и дополнительный функционализированный атомами водорода линейный полиорганосилоксан, и дополнительный катализатор гидросилилирования.
11. Способ по любому из пп. 1-10, дополнительно включающий закрепление штампа (500) на жестком носителе (400); причем третий слой (300) размещают между жестким носителем и вторым слоем (200).
12. Штамп (500) на основе полиорганосилоксанов, получаемый способом по любому из пп. 1-11, включающий первый слой (100) на основе полиорганосилоксанов, содержащий структурированную поверхность противоположно внутренней поверхности, и имеющий первую толщину; второй слой (200) на основе полиорганосилоксанов, размещенный на внутренней поверхности и имеющий вторую толщину, меньшую, чем первая толщина, и третий слой (300) на основе полиорганосилоксанов, размещенный на втором слое; и причем модуль Юнга первого слоя является более высоким, чем у второго слоя.
13. Штамп (500) по п. 12, в котором модуль Юнга первого слоя (100) является более высоким, чем у третьего слоя (300).
14. Применение штампа (500) на основе полиорганосилоксанов по п. 12 или 13, для процесса печати, где процесс печати предпочтительно представляет собой процесс микроконтактной печати или процесс впечатывания.
15. Способ формирования структурированной поверхности, причем способ включает:
создание структурированного прекурсорного слоя (14) на приемной подложке (10);
впечатывание структурированного прекурсорного слоя штампом (500) на основе полиорганосилоксанов по п. 12 или 13;
проявление структурированного прекурсорного слоя с образованием структурированного слоя (16) на приемной подложке; и
удаление структурированного штампа с проявленного структурированного слоя, причем приемная подложка представляет собой плоскую подложку или фасонную подложку.